FR 2980594 A1 20130329 FR 1258609 A 20120913 COUCHES DE PHOTORECEPTEUR A FILM ORGANIQUE STRUCTURE FLUORE [0001] Cette divulgation porte de manière générale sur des éléments d'imagerie, tels que des photorécepteurs, ayant une couche la plus à l'extérieur qui est un film organique structuré (SOF) ayant une pluralité de segments et une pluralité de lieurs comprenant un premier segment fluoré et un second segment électroactif. [0002] En électrophotographie, également connue en tant que xérographie, imagerie électrophotographique ou imagerie électrostatographique, la surface d'une plaque, d'un tambour ou d'une bande électrophotographique ou similaires (élément d'imagerie ou photorécepteur) contenant une couche isolante photoconductrice sur une couche conductrice est d'abord chargée électrostatiquement de manière uniforme. L'élément d'imagerie est ensuite exposé à un motif de rayonnement électromagnétique d'activation, tel que de la lumière. Le rayonnement dissipe sélectivement la charge sur les zones éclairées de la couche isolante photoconductrice tout en laissant derrière une image latente électrostatique sur les zones non éclairées. Cette image latente électrostatique peut ensuite être développée pour former une image visible par dépôt de particules de marquage électroscopique finement divisées sur la surface de la couche isolante photoconductrice. L'image visible résultante peut ensuite être transférée à partir de l'élément d'imagerie directement ou indirectement (par exemple par un transfert ou autre élément) sur un substrat d'impression, tel qu'un transparent ou du papier. Le procédé d'imagerie peut être répété de nombreuses fois avec des éléments d'imagerie réutilisables. [0003] Bien que d'excellentes images de toner puissent être obtenues avec des photorécepteurs à bande ou tambour multi-couches, il a été trouvé qu'alors que des copieurs, duplicateurs et imprimantes électrophotographiques, à 5 vitesse supérieures, plus évolués, sont développés, il y a une demande accrue en qualité d'impression. L'équilibre délicat en image de chargement et différences de potentiel, et les caractéristiques du toner et/ou du développeur, doit être maintenu. Ceci place des contraintes supplémentaires 10 sur la qualité de fabrication des photorécepteurs et donc sur le rendement de fabrication. [0004] Les éléments d'imagerie sont généralement exposés à une succession de cycles électrophotographiques 15 répétitifs, ce qui soumet la couche de transport de charges exposée ou une couche supérieure alternative de celle-ci à une abrasion mécanique, une attaque chimique et à la chaleur. Cette succession de cycles répétitifs conduit à une détérioration progressive des caractéristiques 20 mécaniques et électriques de la couche de transport de charges exposée. Un dommage physique et mécanique pendant une utilisation prolongée, en particulier la formation de défauts de rayure de surface, est parmi les raisons principales de l'échec des photorécepteurs à bande. En 25 conséquence, il est souhaitable d'améliorer la robustesse mécanique des photorécepteurs et, en particulier, d'augmenter leur résistance à la rayure, permettant ainsi de prolonger leur durée de service. De plus, il est souhaitable d'augmenter la résistance à un choc lumineux de 30 telle sorte qu'une impression fantôme d'image, un ombrage d'arrière-plan et similaires, soient rendus minimaux dans les impressions. [0005] Disposer une couche de recouvrement protectrice est un moyen classique d'allonger la durée de vie utile des photorécepteurs. Classiquement, par exemple, une couche de recouvrement polymère anti-rayure et fissure a été utilisée 5 comme conception de recouvrement robuste pour allonger la durée de vie des photorécepteurs. Cependant, la formulation de couche de recouvrement classique présente une impression fantôme et un ombrage d'arrière-plan dans les impressions. L'amélioration de la résistance au choc 10 lumineux fournira un élément d'imagerie plus stable, conduisant à une qualité d'impression améliorée. [0006] Malgré les diverses approches qui ont été prises pour former des éléments d'imagerie, il subsiste un besoin 15 pour une conception d'élément d'imagerie amélioré, pour fournir une performance d'imagerie améliorée et une durée de vie plus longue, réduire les risques pour la santé humains et environnementaux et similaires. 20 [0007] Les compositions de film organique structuré (SOF) décrites ici sont des matériaux exceptionnellement robustes chimiquement et mécaniquement, qui préentent beaucoup de propriétés supérieures aux matériaux de photorécepteurs classiques et augmentent la vie du 25 photorécepteur en empêchant des chemins de dégradation chimique provoqués par le procédé xérographique. De plus, des additifs, tels que des anti-oxydants, peuvent être ajoutés à la composition de SOF de la présente invention pour améliorer les propriétés de l'élément d'imagerie 30 comprenant le SOF, tel qu'un photorécepteur. [0008] Un élément d'imagerie comprenant un substrat ; une couche de génération de charges une couche de transport de charges ; et une couche de recouvrement facultative, la couche la plus à l'extérieur étant une surface d'imagerie qui comprend un film organique structuré (SOF) comprenant une pluralité de segments et une pluralité de coupleurs comprenant un premier segment fluoré et un second segment électroactif. Les Figures 1A-0 sont des illustrations de blocs de construction à titre d'exemples, dont les éléments symétriques sont représentés. [0009] La Figure 2 représente une vue de côté simplifiée d'un photorécepteur à titre d'exemple qui incorpore un SOF. [0010] La Figure 3 représente une vue de côté simplifiée d'un deuxième photorécepteur à titre d'exemple qui 15 incorpore un SOF. [0011] La Figure 4 représente une vue de côté simplifiée d'un troisième photorécepteur à titre d'exemple qui incorpore un SOF. 20 [0012] L'expression « film organique structuré » (SOF) se réfère à une COF qui est un film à un niveau macroscopique. Les éléments d'imagerie peuvent comprendre des SOF composites, qui peuvent facultativement avoir une 25 unité ou un groupe de coiffage ajouté dans le SOF. [0013] Présentement, les formes au singulier telles que « un », « une » et « le » englobent les formes au pluriel à moins que le contenu indique clairement le contraire. 30 [0014] Les expressions « SOF » ou « composition de SOF » se réfèrent généralement à une ossature organique covalente (COF) qui est un film à un niveau macroscopique. L'expression « SOF fluoré » se réfère à un SOF qui contient des atomes de fluor liés de façon covalente à un ou plusieurs types de segment ou types de coupleur du SOF. [0015] La teneur en fluor dans les SOF peut être ajustée par changement du bloc de construction moléculaire utilisé pour la synthèse de SOF ou par changement de la quantité de blocs de construction fluorés employés. [0016] Les éléments d'imagerie peuvent comprendre une couche la plus à l'extérieur qui comprend un SOF fluoré dans lequel un premier segment ayant des propriétés de transport de trous, qui peut ou non être obtenu à partir de la réaction d'un bloc de construction fluoré, peuvent être liés à un second segment qui est fluoré, tel qu'un second segment qui a été obtenu à partir de la réaction d'un bloc de construction moléculaire contenant du fluor. [0017] La teneur en fluor des SOF fluorés compris dans les éléments d'imagerie peut être distribuée de façon homogène à l'intérieur du SOF et peut être contrôlée par le procédé de formation de SOF et la teneur en fluor peut être à motifs au niveau moléculaire. [0018] La couche la plus à l'extérieur des éléments d'imagerie comprend un SOF dans lequel l'arrangement microscopique de segments est à motifs. L'expression « formation de motifs» se réfère à la séquence dans laquelle des segments sont liés ensemble. Un SOF fluoré à motifs pourrait représenter une composition dans laquelle un segment A (ayant des fonctions de molécule de transport de trous) est seulement relié à un segment B (qui est un segment fluoré), et inversement, un segment B est seulement relié à un segment A. [0019] Les SOF fluorés peuvent être fabriqués par la réaction d'un ou plusieurs blocs de construction moléculaires, où au moins l'un des blocs de construction moléculaires contient du fluor et au moins l'un des blocs de construction moléculaires a des fonctions de molécule de transport de charges (ou lors d'une réaction conduit à un segment ayant des fonctions de molécule de transport de trous). Par exemple, la réaction d'au moins un, ou deux ou plus de deux blocs de construction moléculaires de teneurs en fluor identiques ou différentes et de fonctions de molécule de transport de trous identiques ou différentes, peut être réalisée pour produire un SOF fluoré. Tous les blocs de construction moléculaires dans le mélange réactionnel peuvent contenir du fluor lesquels peuvent être utilisés comme couche la plus à l'extérieur des éléments d'imagerie. Les blocs de construction moléculaires fluorés peuvent être issus d'un ou plusieurs blocs de construction contenant un coeur atomique de carbone ou de silicium ; des coeurs alcoxy ; un coeur atomique d'azote ou de phosphore ; des coeurs aryle, des coeurs de carbonate ; un coeur carbocyclique, carbobicyclique ou carbotricyclique ; et des blocs de construction contenant un coeur oligothiophène. De tels blocs de construction moléculaires fluorés peuvent provenir d'un remplacement ou d'un échange d'un ou plusieurs atomes d'hydrogène par un atome de fluor. [0020] Un ou plusieurs blocs de construction moléculaires fluorés peuvent être respectivement présents individuellement ou en totalité dans le SOF fluoré compris dans la couche la plus à l'extérieur des éléments d'imagerie à un pourcentage d'environ 5 à environ 100 % en poids, par exemple au moins environ 50 % en poids, ou au moins environ 75 % en poids, par rapport à 100 parties en poids du SOF. [0021] Le SOF fluoré peut avoir plus d'environ 20 % , plus d'environ 50 %, plus d'environ 75 %, plus d'environ 80 %, plus d'environ 90 %, plus d'environ 95 % ou environ 10 100 % des atomes de H liés à C remplacés par des atomes de fluor. La teneur en fluor du SOF fluoré compris dans la couche la plus à l'extérieur des éléments d'imagerie peut être d'environ 5 % à environ 75 % en poids, ou d'environ 5 15 % à environ 65 % en poids, ou d'environ 10 % à environ 50 % en poids. La teneur en fluor du SOF fluoré compris dans la couche la plus à l'extérieur des éléments d'imagerie n'est pas inférieure à environ 5 % en poids, ou non inférieure à environ 10 % en poids, ou non inférieure à environ 15 % en 20 poids, et une limite supérieure de la teneur en fluor est d'environ 75 % en poids, ou d'environ 60 % en poids. Le pourcentage de segments contenant du fluor peut être supérieur à environ 10 % en poids, par exemple supérieur à environ 30 % en poids, ou supérieur à 50 % en poids ; et un 25 pourcentage limite supérieur de segments contenant du fluor peut être de 100 %, par exemple inférieur à environ 90 % en poids, ou inférieur à environ 70 % en poids. [0022] La couche la plus à l'extérieur des éléments 30 d'imagerie peut comprendre un premier segment fluoré et un second segment électroactif dans le SOF de la couche la plus à l'extérieur dans une quantité supérieure à environ 80 %, d'environ 85 à environ 99,5 pour cent, ou d'environ 90 à environ 99,5 pour cent en poids du SOF. [0023] Le SOF fluoré compris dans la couche la plus à l'extérieur des éléments d'imagerie peut être un SOF « résistant aux solvants », un SOF à motifs, un SOF coiffé, un SOF composite et/ou un SOF périodique, qui sont désignés collectivement ci-après, de manière générale, comme un « SOF », sauf mention contraire expresse. [0024] L'expression « résistant aux solvants » se réfère à l'absence substantielle de (1) toute lixiviation de tous atomes et/ou de toutes molécules qui ont été à un moment liés de manière covalente au SOF et/ou à la composition de SOF (tel qu'un SOF composite), et/ou (2) toute séparation de phases de toutes molécules qui ont à un moment fait partie du SOF et/ou de la composition de SOF (tel qu'un SOF composite), qui augmente la sensibilité de la couche dans laquelle le SOF est incorporé à une fissuration ou dégradation par un solvant/sous contrainte. Lorsqu'une unité de coiffage est introduite dans le SOF, l'ossature de SOF est localement « interrompue » là où les unités de coiffage sont présentes. [0025] Un « SOF sensiblement exempt de trous d'épingle » ou « SOF exempt de trous d'épingle » peut être formé à partir d'un mélange réactionnel déposé sur la surface d'un substrat sous-jacent. L'expression « SOF sensiblement exempt de trous d'épingle » se réfère à un SOF ne contenant sensiblement pas de trous d'épingle, de pores ou d'espaces supérieurs à la distance entre les coeurs de deux segments adjacents par cm carré ; ou moins de 10 trous d'épingle, pores ou espaces supérieurs à environ 250 nanomètres en diamètre par CM2 . L'expression « SOF exempt de trous d'épingle » se réfère à un SOF ne contenant pas de trous d'épingle, de pores ou d'espaces supérieurs à la distance entre les coeurs de deux segments adjacents par micron2, ou pas de trous d'épingle, de pores ou d'espaces supérieurs à environ 500 Angstroms en diamètre par micron2. [0026] Les blocs de construction moléculaires fluorés peuvent être obtenus par la fluoration de n'importe lequel 10 des blocs de construction moléculaires non fluorés « parents » par des procédés connus. Par exemple, des blocs de construction moléculaires non fluorés « parents » peuvent être fluorés par du fluor élémentaire à des températures élevées, par exemple supérieures à environ 15 150°C, ou par d'autres étapes de procédé connues pour former un mélange de blocs de construction moléculaires fluorés ayant divers degrés de fluoration, qui peuvent être facultativement purifiés pour obtenir un bloc de construction moléculaire fluoré individuel. En variante, 20 des blocs de construction moléculaires fluorés peuvent être synthétisés et/ou obtenus par simple achat du bloc de construction moléculaire fluoré désiré. La conversion d'un bloc de construction moléculaire non fluoré « parent » en un bloc de construction moléculaire fluoré peut avoir lieu 25 dans des conditions réactionnelles qui utilisent un seul ensemble ou une seule plage de conditions réactionnelles connues. [0027] Les blocs de construction moléculaires 30 nécessitent au moins deux groupes fonctionnels (x 2) et peuvent comprendre un seul type ou deux ou plus de deux types de groupes fonctionnels. [0028] La symétrie d'un bloc de construction moléculaire se rapporte au positionnement de groupes fonctionnels (Fg) autour de la périphérie des segments de bloc de construction moléculaire. [0029] L'utilisation de blocs de construction symétriques est pratiquée pour deux raisons : (1) la formation de motifs de blocs de construction moléculaires peut être mieux anticipée parce que la liaison de formes régulières est un procédé mieux compris en chimie réticulaire, et (2) la réaction complète entre des blocs de construction moléculaires est facilitée parce que, pour des blocs de construction moins symétriques, des conformations/orientations erratiques peuvent être adoptées 15 lesquelles peuvent peut-être initier de nombreux défauts de liaison à l'intérieur des SOF. [0030] Les Figures 1A-0 illustrent des blocs de construction à titre d'exemples dont des éléments 20 symétriques sont réprésentés. De tels éléments symétriques sont trouvés dans des blocs de construction qui peuvent être utilisés. De tels blocs de construction à titre d'exemples peuvent être ou non fluorés. 25 [0031] Des blocs de construction moléculaires fluorés à titre d'exemples peuvent être obtenus à partir des blocs de construction de fluoration contenant un coeur atomique de carbone ou de silicium ; des blocs de construction contenant des coeurs alcoxy ; des blocs de construction 30 contenant un coeur atomique d'azote ou de phosphore ; des blocs de construction contenant des coeurs aryle ; des blocs de construction contenant des coeurs de carbonate ; des blocs de construction contenant un coeur carbocyclique, carbobicyclique ou carbotricyclique ; et des blocs de construction contenant un coeur oligothiophère. De tels blocs de construction moléculaires fluorés peuvent être obtenus par la fluoration d'un bloc de construction moléculaire non fluoré par du fluor élémentaire à des températures élevées, par exemple supérieures à environ 150°C, ou par d'autres étapes de procédé connues. [0032] Les groupes fonctionnels sont les fractions chimiques réactives de blocs de construction moléculaires qui participent à une réaction chimique pour lier ensemble des segments pendant le procédé de formation de SOF. Des exemples non limitatifs de groupes fonctionnels comprennent les halogènes, les alcools, les éthers, les cétones, les acides carboxyliques, les esters, les carbonates, les amines, les amides, les imines, les urées, les aldéhydes, les isocyanates, les tosylates, les alcènes, les alcynes et similaires. [0033] Un segment est la partie du bloc de construction moléculaire qui supporte des groupes fonctionnels et comprend tous les atomes qui ne sont pas associés à des groupes fonctionnels. [0034] Les SOF comprennent une pluralité de segments comprenant au moins un premier type de segment et une pluralité de coupleurs comprenant au moins un premier type de coupleur arrangé comme ossature organique covalente (COF) ayant une pluralité de pores, le premier type de segment et/ou le premier type de coupleur comprenant au moins un atome qui n'est pas le carbone. Le segment (ou un ou plusieurs des types de segment compris dans la pluralité de segments composant le SOF) du SOF comprend au moins un atome d'un élément qui n'est pas le carbone, par exemple où la structure du segment comprend au moins un atome choisi dans le groupe consistant en hydrogène, oxygène, azote, silicium, phosphore, sélénium, fluor, bore et soufre. [0035] Un coupleur est une fraction chimique qui émerge dans un SOF lors d'une réaction chimique entre des groupes fonctionnels présents sur les blocs de construction moléculaires et/ou l'unité de coiffage. Un coupleur peut comprendre une liaison covalente, un atome unique ou un groupe d'atomes liés de façon covalente. Des coupleurs de fractions chimiques peuvent être des groupes chimiques bien connus, tels que, par exemple, des esters, cétones, amides, imines, éthers, uréthanes, carbonates et similaires, ou leurs dérivés. [0036] Les SOF peuvent avoir des rapports d'allongement par exemple supérieurs à environ 30:1, ou supérieurs à environ 100:1. Le rapport d'allongement d'un SOF est défini comme le rapport de sa largeur ou de son diamètre moyen (la dimension la plus grande après son épaisseur) à son épaisseur moyenne (sa dimension la plus courte). La dimension la plus longue d'un SOF est sa longueur et elle n'est pas considérée dans le calcul du rapport 25 d'allongement de SOF. [0037] Une fonctionnalité ajoutée désigne une propriété qui n'est pas propre à des COF classiques et peut se présenter par la sélection de blocs de construction 30 moléculaires où les compositions moléculaires fournissent la fonctionnalité ajoutée dans le SOF résultant. Une fonctionnalité ajoutée peut se présenter lors d'un assemblage de blocs de construction moléculaires ayant une « propriété d'inclinaison » pour cette fonctionnalité ajoutée. [0038] L'expression « propriété d'inclinaison » d'un bloc de construction moléculaire se réfère à une propriété connue pour exister pour certaines compositions moléculaires ou une propriété qui est raisonnablement identifiable par un homme du métier lors d'une inspection de la composition moléculaire d'un segment. Les expressions « propriété d'inclinaison » et « fonctionnalité ajoutée » se réfèrent à la même propriété générale (par exemple, hydrophobe, électroactive, etc.) mais l'expression « propriété d'inclinaison » est utilisée dans le contexte du bloc de construction moléculaire et l'expression « fonctionnalité ajoutée » est utilisée dans le contexte du SOF, qui peut être compris dans la couche la plus à l'extérieur des éléments d'imagerie. [0039] Les natures hydrophobe (superhydrophobie), hydrophile, lipophobe (superlipophobe), lipophile, photochrome et/ou électroactive (conductrice, semiconductrice, matière de transport de charges) d'un SOF sont des exemples des propriétés qui peuvent représenter une « fonctionnalité ajoutée » d'un SOF. Le terme hydrophobe (superhydrophobe) se réfère à la propriété de repousser l'eau ou d'autres espèces polaires. Les matières hydrophobes ont des angles de contact avec l'eau supérieurs à 90° tels que mesurés à l'aide d'un goniomètre de mesure d'angle de contact ou un dispositif apparenté. Les matières hautement hydrophobes ont des angles de contact avec l'eau d'environ 130° à environ 180°. Les matières superhydrophobes ont des angles de contact avec l'eau supérieurs à environ 150°. [0040] Superhydrophobe peut être décrit comme lorsqu'une gouttelette d'eau forme un angle de glissement avec une surface, tel qu'un angle de glissement d'environ 1° à moins 5 d'environ 30°, ou d'environ 1° à environ 25°, ou un angle de glissement de moins d'environ 10°. [0041] Le terme hydrophile se réfère à la propriété d'attraction, d'adsorption ou d'absorption d'eau ou autres 10 espèces polaires, ou à une surface. [0042] Le terme lipophobe (oléophobe) se réfère à la propriété de repousser l'huile ou d'autres espèces non polaires telles que les alcanes, les graisses et les cires. 15 Les matières lipophobes ont des angles de contact avec l'huile supérieurs à 90° tels que mesurés à l'aide d'un goniomètre de mesure d'angle de contact ou d'un dispositif apparenté. Le terme oléophobe se réfère à la mouillabilité d'une surface qui a un angle de contact avec l'huile 20 d'approximativement environ 55° ou plus avec l'encre durcissable sous l'action des UV, l'encre solide, l'hexadécane, le dodécane, les hydrocarbures, etc. Hautement oléophobe est décrit comme lorsqu'une gouttelette de liquide à base d'hydrocarbure forme un angle de contact 25 élevé avec une surface, tel qu'un angle de contact d'environ 130°, ou d'environ 135° à environ 170°. Superoléophobe est décrit comme lorsqu'une gouttelette de liquide à base d'hydrocarbure forme un angle de contact élevé avec une surface, tel qu'un angle de contact qui est 30 supérieur à 150°. [0043] Superoléophobe tel qu'utilisé présentement peut également être décrit comme lorsqu'une gouttelette d'un liquide à base d'hydrocarbure, par exemple, l'hexadécane, forme un angle de glissement avec une surface d'environ 1° à moins d'environ 30°, ou un angle de glissement de moins d'environ 10°. [0044] Le terme lipophile (oléophile) se réfère à la propriété d'attraction d'huile ou d'autres espèces non polaires telles que les alcanes, les graisses et les cires ou une surface qui est facilement mouillée par de telles espèces. Les matières lipophiles sont typiquement caractérisées comme ayant un angle de contact avec l'huile faible à nul. [0045] Les SOF avec une fonctionnalité ajoutée 15 hydrophobe peuvent être préparés à l'aide de blocs de construction moléculaires avec des propriétés hydrophobes d'inclinaison et/ou avoir une surface rugueuse, texturée ou poreuse à l'échelle du sous-micron au micron. Les polymères contenant du fluor sont connus pour avoir des 20 énergies de surface inférieures aux polymères hydrocarbonés correspondants. Par exemple, le polytétrafluoroéthylène (PTFE) a une énergie de surface inférieure au polyéthylène (20 mN/m vs 35,3 mN/m). L'introduction de fluor dans des SOF, en particulier lorsque du fluor est présent à la 25 surface de la couche la plus à l'extérieur des éléments d'imagerie, peut être utilisée pour moduler l'énergie de surface du SOF par comparaison avec le SOF non fluoré correspondant. Dans la plupart des cas, l'introduction de fluor dans le SOF diminuera l'énergie de surface de la 30 couche la plus à l'extérieur des éléments d'imagerie. La mesure dans laquelle l'énergie de surface du SOF est modulée, peut, par exemple, dépendre du degré de fluoration et/ou de la formation de motifs de fluor à la surface du SOF et/ou à l'intérieur de la masse du SOF. Le degré de fluoration et/ou la formation de motifs de fluor à la surface du SOF sont des paramètres qui peuvent être réglés. [0046] Des blocs de construction moléculaires comprenant des segments hautement fluorés ont des propriétés hydrophobes d'inclinaison et peuvent conduire à des SOF avec une fonctionnalité ajoutée hydrophobe. Les segments hautement fluorés sont définis comme le nombre d'atomes de fluor présents sur le ou les segments divisé par le nombre d'atomes d'hydrogène présent sur le ou les segments qui est supérieur à un. Des segments fluorés, qui ne sont pas des segments hautement fluorés, peuvent également conduire à des SOF avec une fonctionnalité ajoutée hydrophobe. [0047] Les SOF fluorés dans la couche la plus à l'extérieur des éléments d'imagerie peuvent être fabriqués à partir de versions de n'importe lequel des blocs de construction moléculaires, segments et/ou coupleurs où un ou plusieurs hydrogènes dans les blocs de construction moléculaires sont remplacés par du fluor. [0048] Les segments fluorés précédemment mentionnés peuvent comprendre, par exemple, des c,w-fluoroalkyldiols 25 de la structure générale : où n est un entier ayant une valeur de 1 ou plus, telle que de 1 à environ 100, ou 1 à environ 60, ou environ 2 à 30 environ 30, ou environ 4 à environ 10 ; ou des alcools fluorés de la structure générale HOCH2(CF2)nCH2OH et leurs acides dicarboxyliques et aldéhydes correspondants, où n est un entier ayant une valeur de 1 ou plus, telle que de 1 à environ 100, ou 1 à environ 60, ou environ 2 à environ 30, ou environ 4 à environ 10 ; la tétrafluorohydroquinone ; l'acide perfluoroadipique hydraté, l'anhydride 4,4'- (hexafluoroisopropylidène)diphtalique ; le 4,4'- (hexafluoroisopropylidène)diphénol, et similaires. [0049] Les SOF ayant une surface rugueuse, texturée ou poreuse, à l'échelle du sous-micron au micron, peuvent également être hydrophobes. La surface de SOF rugueuse, texturée ou poreuse, peut résulter de groupes fonctionnels pendants présents sur la surface du film ou de la structure du SOF. Le type de motif et le degré de formation de motifs dépendent de la géométrie des blocs de construction moléculaires et du rendement de chimie de liaison. La dimension des caractéristiques qui conduit à la rugosité de surface ou à la texture est d'environ 100 nm à environ 10 20 pm, telle que d'environ 500 nm à environ 5 pm. [0050] Le terme électroactif se réfère à la propriété de transport de charges électriques (électrons et/ou trous). Des matières électroactives comprennent des conducteurs, 25 des semi-conducteurs et des matières de transport de charges. Les conducteurs sont définis comme des matières qui transportent aisément une charge électrique en présence d'une différence de potentiel. Les semi-conducteurs sont définis comme des matières qui ne conduisent pas de façon 30 inhérente une charge mais peuvent devenir conductrices en présence d'une différence de potentiel et un stimulus appliqué, tel que, par exemple, un champ électrique, un rayonnement électromagnétique, de la chaleur, et similaires. Les matières de transport de charges sont définies comme des matières qui peuvent transporter une charge lorsqu'une charge est injectée à partir d'une autre matière telle qu'un colorant, un pigment ou un métal en 5 présence d'une différence de potentiel. [0051] Les SOF fluorés ayant une fonctionnalité ajoutée électroactive (ou des fonctions de molécule de transport de trous) compris dans la couche la plus à l'extérieur des 10 éléments d'imagerie peuvent être préparés par formation d'un mélange réactionnel contenant les blocs de construction moléculaires fluorés discutés et des blocs de construction moléculaires ayant des propriétés électroactives d'inclinaison et/ou des blocs de 15 construction moléculaires qui deviennent électroactifs par suite de l'assemblage de segments et coupleurs conjugués. Les sections suivantes décrivent des blocs de construction moléculaires ayant des propriétés de transport de trous d'inclinaison, des propriétés de transport d'électrons 20 d'inclinaison et des propriétés de semi-conducteur d'inclinaison. [0052] Les conducteurs peuvent être encore définis comme des matières qui donnent un signal à l'aide d'un 25 potentiomètre d'environ 0,1 à environ 107 S/cm. [0053] Les semi-conducteurs peuvent être encore définis comme matières qui donnent un signal à l'aide d'un potentiomètre d'environ 10-6 à environ 104 S/cm en présence 30 de stimuli appliqués, tels que, par exemple, un champ électrique, un rayonnement électromagnétique, la chaleur et similaires. En variante, les semi-conducteurs peuvent être définis comme matières ayant une mobilité d'électrons et/ou de trous mesurée à l'aide de techniques de temps-de-vol se situant dans la plage de 10-10 à environ 106 =2V-1S-1 lorsqu'elles sont exposées à des stimuli appliqués, tels que, par exemple, un champ électrique, un rayonnement électromagnétique, la chaleur et similaires. [0054] Les matières de transport de charges peuvent être encore définies comme matières qui ont une mobilité d'électrons et/ou de trous mesurée à l'aide de techniques 10 de temps-de-vol se situant dans la plage de 10-10 à environ 106 =2V-1S-1 . Les SOF fluorés ayant une fonctionnalité ajoutée électroactive peuvent être préparés par réaction de blocs de construction moléculaires fluorés avec des blocs de construction moléculaires ayant des propriétés 15 électroactives d'inclinaison et/ou des blocs de construction moléculaires qui conduisent à des segments électroactifs résultant de l'assemblage de segments et coupleurs conjugués. Le SOF fluoré compris dans la couche la plus à l'extérieur des éléments d'imagerie peut être 20 obtenu par préparation d'un mélange réactionnel contenant au moins un bloc de construction fluoré et au moins un bloc de construction ayant des propriétés électroactives, telles que des fonctions de molécule de transport de trous, de tels segments HTM pouvant être ceux décrits ci-après tels 25 que la N,N,N',N'-tétrakis-[(4-hydroxyméthyl)phény1]- biphény1-4,4'-diamine, ayant un groupe fonctionnel hydroxyle (-OH) et lors de la réaction conduisant à un segment de N,N,N',N'-tétra-(p-tolyl)biphényl-4,4'-diamine ; et/ou la N,N'-diphényl-N,N'-bis-(3-hydroxyphény1)-biphényl- 30 4,4'-diamine, ayant un groupe fonctionnel hydroxyle (-OH) et lors de la réaction conduisant à un segment de N,N,N',N'-tétraphényl-biphényl-4,4'-diamine. Les passages suivants décrivent plus en détail des blocs de construction moléculaires et/ou le coeur de segment résultant ayant des propriétés de transport de trous d'inclinaison, des propriétés de transport d'électrons d'inclinaison et des propriétés de semi-conducteurs d'inclinaison qui peuvent 5 être mis à réagir avec des blocs de construction fluorés (décrits ci-dessus) pour produire le SOF fluoré compris dans la couche la plus à l'extérieur des éléments d'imagerie. 10 [0055] Les SOF ayant une fonctionnalité ajoutée de transport de trous peuvent être obtenus par sélection de coeurs de segment, tels que, par exemple, des triarylamines, des hydrazones (brevet américain N° 7 202 002 B2 aux noms de Tokarski et al.), et des énamines (brevet américain N° 7 15 416 824 B2 aux noms de Kondoh et al.) avec les structures générales suivantes Ar3 )k Arl R Ar1 Ar4 Arl / : \ \C\=N-N/ \ N C N-Ar5 . Ar2 N-Ar4 \ Are Ar4 / Ar2 Ar3 Ar3 triarylamine enamines hydrazones 20 dans lesquelles Art, Ar2, Ar3, Ar4 et Ar5 représentent chacun indépendamment un groupe aryle substitué ou non substitué, ou Ar5 représente indépendamment un groupe arylène substitué ou non substitué, et k représente 0 ou 1, au moins deux parmi Art, Ar2, Ar3, Ar4 et Ar5 comprenant un 25 Fg (préalablement défini). Ar5 peut être encore défini, par exemple, comme cycle phényle substitué, phénylène substitué/non substitué, noyaux aromatiques liés de façon monovalente, substitués/non substitués, tels que biphényle, terphényle et similaires, ou noyaux aromatiques fusionnés, substitués/non substitués, tels que naphtyle, anthranyle, phénanthryle et similaires. [0056] Des coeurs de segment comprenant des arylamines avec une fonctionnalité ajoutée de transport de trous comprennent, par exemple, les aryl amines, telles que la triphénylamine, la N,N,N',N'-tétraphényl-(1,1'-biphény1)- 4,4'-diamine, la N,N'-diphényl-N,N'-bis(3-méthylphény1)- (1,1'-biphény1)-4,4'-diamine, la N,N'-bis(4-butylphény1)- N,N'-diphényl-[p-terphény1]-4,4"-diamine ; les hydrazones telles que la N-phényl-N-méthyl-3-(9-éhyl)carbazyl hydrazone et la 4-diéthyl amino benzaldéhyde-1,2-diphényl hydrazone ; et les oxadiazoles, tels que le 2,5-bis(4-N,N'- diéthylaminophény1)-1,2,4-oxadiazole, les stilbènes et similaires. [0057] Le SOF peut être un semi-conducteur de type p, un semi-conducteur de type n ou un semi-conducteur ambipolaire. Le type de semi-conducteur de SOF dépend de la nature des blocs de construction moléculaires. Des blocs de construction moléculaires qui possèdent une propriété de donneur d'électrons, tels que les groupes alkyle, alcoxy, aryl et amino, lorsqu'ils sont présents dans le SOF, peut rendre le SOF semi-conducteur de type p. En variante, des blocs de construction moléculaires qui sont attracteurs d'électrons, tels que les groupes cyano, nitro, fluoro, alkyle fluoré et aryle fluoré, peuvent transformer le SOF en semi-conducteur de type n. [0058] De manière similaire, l'électroactivité des SOF préparés par ces blocs de construction moléculaires dépendra de la nature des segments, de la nature des coupleurs et de la manière dont les segments sont orientés à l'intérieur du SOF. Des coupleurs qui favorisent les orientations préférées des fractions de segment dans le SOF sont attendus conduire à une électroactivité supérieure. [0059] Procédé de préparation d'un film organique structuré fluoré (SOF) [0060] Le procédé de fabrication des SOF, tels que les SOF fluorés, comprend typiquement un nombre d'activités ou 10 étapes (énoncées ci-après) qui peuvent être effectuées dans n'importe quelle séquence appropriée ou où au moins deux activités sont effectuées simultanément ou à proximité étroite dans le temps : 15 Procédé de préparation d'un SOF comprenant : (a) préparer un mélange réactionnel contenant un ,liquide comprenant une pluralité de blocs de construction moléculaires, chacun comprenant un segment (où au moins un segment peut comprendre du fluor et au moins l'un 20 des segments résultants est électroactif, tel qu'un HTM) et un nombre de groupes fonctionnels, et facultativement un pré-SOF ; (b) déposer le milieu réactionnel en tant que film humide ; (c) favoriser un changement du film humide comprenant les 25 blocs de construction moléculaires en un film sec comprenant le SOF comprenant une pluralité des segments et une pluralité de coupleurs arrangés comme ossature organique covalente, où à un niveau macroscopique, l'ossature organique covalente est un film ; 30 (d) facultativement retirer le SOF du substrat pour obtenir un SOF autoportant ; (e) facultativement transformer le SOF autoportant en un rouleau ; (f) facultativement couper et coudre le SOF en une bande ; et (g) facultativement effectuer le ou les procédés de formation de SOF ci-dessus sur un SOF (qui a été préparé par le ou les procédés de formation de SOF ci- dessus) comme substrat pour un ou des procédés de formation de SOF ultérieurs. [0061] Le mélange réactionnel comprend une pluralité de blocs de construction moléculaires qui sont dissous, mis en suspension, ou mélangés dans un liquide, de tels blocs de construction pouvant comprendre, par exemple, au moins un bloc de construction fluoré et au moins un bloc de construction électroactif, tel que, par exemple, la N,N,N',N'-tétrakis-[(4-hydroxyméthyl)phény1]-biphény1-4,4'- diamine, ayant un groupe fonctionnel hydroxyle (-OH) et un segment de N,N,N',N'-tétra-(p-tolyl)biphényl-4,4'-diamine, et/ou la N,N'-diphényl-N,N'-bis-(3-hydroxyphény1)-biphény1- 4,4'-diamine, ayant un groupe fonctionnel hydroxyle (-OH) et un segment de N,N,N',N'-tétraphényl-biphény1-4,4'- diamine. Les différents blocs de construction moléculaires peuvent être d'un type ou de deux types ou de plus de deux types. Lorsqu'un ou plusieurs des blocs de construction moléculaires est un liquide, l'utilisation d'un liquide supplémentaire est facultative. Des catalyseurs peuvent facultativement ajoutés au milieu réactionnel pour permettre une formation de SOF ou modifier la cinétique de formation de SOF pendant l'Action C décrite ci-dessus. Des additifs ou composants secondaires peuvent facultativement être ajoutés au mélange réactionnel pour modifier les propriétés physiques du SOF résultant. [0062] Les composants de mélange réactionnnel (blocs de construction moléculaires, facultativement une unité de coiffage, un liquide (solvant), facultativement des catalyseurs, et facultativement des additifs) sont combinés (par exemple dans un récipient). L'ordre d'addition des composants de mélange réactionnel peut varier ; cependant, typiquement le catalyseur est ajouté en dernier. Le mélange réactionnel peut également être mélangé, agité, broyé ou similaires. Le mélange réactionnel a besoin d'avoir une viscosité qui maintiendra la couche humide déposée. Les viscosités de mélange réactionnel se situent dans une plage d'environ 10 à environ 50 000 cps, par exemple d'environ 25 à environ 25 000 cps ou d'environ 50 à environ 1000 cps. [0063] Des charges de bloc de construction peuvent se situer dans la plage d'environ 10 à environ 50 %, par exemple d'environ 20 à environ 40 %, ou d'environ 25 à environ 30 %. En fonction du moment où l'unité de coiffage est à ajouter au mélange réactionnel, des charges d'unité de coiffage peuvent se situer dans la plage, en poids, de moins d'environ 30 % en poids de la charge de bloc de construction totale, par exemple à partir d'environ 0,5 % à environ 20 % en poids de la charge totale du bloc de construction, ou d'environ 1 % à environ 10 % en poids de la charge totale du bloc de construction. [0064] Le taux d'usure de l'élément d'imagerie peut être d'environ 5 à environ 20 nanomètres par kilocycle de 30 rotation ou d'environ 7 à environ 12 nanomètres par kilocycle de rotation dans un dispositif expérimental. [0065] Un composant secondaire effectif et/ou une unité de coiffage effecitve et/ou une concentration effective d'unité de coiffage et/ou de composant secondaire dans le SOF sec peuvent être choisis soit pour diminuer le taux 5 d'usure de l'élément d'imagerie soit pour augmenter le taux d'usure de l'élément d'imagerie. Le taux d'usure de l'élément d'imagerie peut être diminué d'au moins environ 2 % pour 1000 cycles, par exemple au moins environ 5 % pour 100 cycles, ou d'au moins 10 % pour 1000 cycles par rapport 10 à un SOF non coiffé comprenant le ou les mêmes segments et coupleurs. [0066] Le taux d'usure de l'élément d'imagerie peut être augmenté d'au moins environ 5 % pour 1000 cycles, par 15 exemple d'au moins environ 10 % pour 1000 cycles, ou d'au moins 25 % pour 1000 cycles par rapport à un SOF non coiffé comprenant le ou les mêmes segments et coupleurs. [0067] Les liquides utilisés dans le mélange réactionnel 20 peuvent être des liquides purs, tels que des solvants et/ou des mélanges de solvant. Des liquides appropriés peuvent avoir des points d'ébullition d'environ 30 à environ 300°C, par exemple d'environ 65°C à environ 250°C, ou d'environ 100°C à environ 180°C. 25 [0068] Des liquides peuvent comprendre des classes de molécules telles que les alcanes ; les alcanes mixtes ; les alcanes ramifiés ; les composés aromatiques ; les éthers ; les éthers cycliques ; les esters ; les cétones ; les 30 cétones cycliques ; les amines ; les amides ; les alcools ; les nitriles ; les composés aromatiques halogénés ; les alcanes halogénés ; et l'eau. [0069] Facultativement, un catalyseur peut être présent dans le mélange réactionnel pour aider à promouvoir la couche humide pour former un SOF sec. Le choix et l'utilisation du catalyseur facultatif dépendent des groupes fonctionnels sur des blocs de construction moléculaires. Une charge typique de catalyseur se situe dans une plage d'environ 0,01 % à environ 25 %, par exemple d'environ 0,1 % à environ 5 % de la charge du bloc de construction moléculaire dans le mélange réactionnel. Le catalyseur peut être présent ou non dans la composition de SOF finale. [0070] Facultativement, des additifs ou composants secondaires, tels que des dopants, peuvent être présents dans le mélange réactionnel et la couche humide. De tels additifs ou composants secondaires peuvent également être intégrés dans un SOF sec. Par opposition à des unités de coiffage, les termes « additifs » ou « composant secondaire », se réfèrent à des atomes ou molécules qui ne sont pas liés de façon covalente dans le SOF, mais sont distribués de façon aléatoire dans la composition. [0071] Le SOF peut contenir des anti-oxydants comme composant secondaire pour protéger le SOF de l'oxydation. [0072] Les anti-oxydants peuvent être choisis parmi les bis-phénols stériquement encombrés, les dihydroquinones stériquement encombrées ou les amines stériquement encombrées. [0073] L'anti-oxydant peut être présent dans le composite SOF jusqu'à environ 10 pour cent, ou d'environ 0,25 pour cent à environ 10 pour cent, ou jusqu'à environ 30 5 pour cent, par exemple d'environ 0,25 pour cent à environ 5 pour cent en poids du SOF. [0074] La couche externe de l'élément d'imagerie peut comprendre en outre un segment de molécule de non-transport de trous en plus des autres segments présents dans le SOF qui sont des HTM, tels qu'un premier segment de N,N,N',N'- tétra-(p-tolyl)biphény1-4,4'-diamine, un second segment de N,N,N',N'-tétraphényl-biphényl-4,4'-diamine. Le segment de molécule de non-transport de trous constituerait le troisième segment dans le SOF, et peut être un segment fluoré. Le SOF peut comprendre le segment de molécule de non-transport de trous fluoré, en plus d'un ou de plusieurs segments ayant des propriétés de transport de trous, tels qu'un premier segment de N,N,N',N'-tétra-(p-tolyl)biphény1- 4,4'-diamine et/ou un deuxième segment de N,N,N',N'- tétraphényl-biphény1-4,4'-diamine, parmi d'autres segments supplémentaires soit avec soit sans propriétés de transport de trous (tel qu'un quatrième, cinquième, sixième, septième, etc., segment). [0075] Le mélange réactionnel peut être préparé par inclusion d'un segment de molécule de non-transport de trous en plus du ou des autres segments. Le segment de molécule de non-transport de trous constituerait un troisième segment dans le SOF. Des segments appropriés de molécule de non-transport de trous comprennent la N,N,N',N',N",N"-hexakis(méthylèneméthyl)-1,3,5-triazine2,4,6-triamine :30 /*-., - N - N N .1^ N N~-~'- la N,N,N',N',N",N"-hexakis(méthoxyméthyl)-1,3,5-triazine2,4,6-triamine, la N,N,N',N',N",N"-hexakis(éthoxyméthyl)- 5 1,3,5-triazine-2,4,6-triamine et similaires. Le segment de molécule de non-transport de trous, lorsqu'il est présent, peut être présent dans le SOF dans n'importe quelle quantité souhaitée, par exemple jusqu'à environ 30 pour cent, ou d'environ 5 pour cent à environ 30 pour cent en 10 poids du SOF, ou d'environ 10 pour cent à environ 25 pour cent en poids du SOF. [0076] Des composants secondaires de réticulation appropriés pour une utilisation dans la composition de SOF 15 selon l'invention peuvent comprendre un monomère ou polymère de mélamine, les résines benzoguanamineformaldéhyde, les résines urée-formaldéhyde, les résines glycoluril-formaldéhyde, les résines amino à base de triazine et leurs combinaisons. 20 [0077] Action de procédé B : dépôt du mélange réactionnel en tant que film humide [0078] Le mélange réactionnel peut être appliqué en tant 25 que film humide à une diversité de substrats à l'aide d'un nombre de techniques de dépôt de liquide. Les substrats comprennent, par exemple, les polymères, les papiers, les métaux et les alliages métalliques, les formes dopées et non dopées d'éléments des Groupes III-VI de la classification périodique, les oxydes métalliques, les chalcogénures métalliques et les SOF préalablement préparés ou les SOF coiffés. [0079] Le mélange réactionnel peut être appliqué au substrat à l'aide d'un nombre de techniques de dépôt de liquide, comprenant, par exemple, le revêtement par centrifugation, l'enduction à la lame, le revêtement en bande continue, le revêtement par immersion, l'enduction à la coupelle, l'enduction à la barre rotative, la sérigraphie, l'impression à jet d'encre, le revêtement par pulvérisation, l'impression au tampon et similaires. L'épaisseur de la couche humide peut se situer dans une plage d'environ 10 nm à environ 5 mm, telle que d'environ 100 nm à environ 1 mm, ou d'environ 1 pm à environ 500 pm. [0080] Le terme « promouvoir » se réfère à n'importe quelle technique appropriée pour faciliter une réaction des blocs de construction moléculaires, telle qu'une réaction 20 chimique des groupes fonctionnels des blocs de construction. Dans le cas où un liquide a besoin d'être retiré pour former le film sec, « promouvoir » se réfère également à l'élimination du liquide. L'expression « SOF sec » se réfère, par exemple, à des SOF sensiblement secs 25 (tels que des SOF coiffés et/ou composites), par exemple, à une teneur en liquide inférieure à environ 5 % en poids du SOF, ou à une teneur en liquide inférieure à 2 % en poids du SOF. 30 [0081] Promouvoir la couche humide pour former un SOF sec peut être accompli par n'importe quelle technique appropriée. Promouvoir la couche humide pour former un SOF sec met typiquement en jeu un traitement thermique comprenant des températures se situant dans une plage de 40 à 350°C et de 60 à 200°C et de 85 à 160°C. Le temps de chauffage total peut se situer dans une plage d'environ quatre secondes à environ 24 heures, par exemple de une minute à 120 minutes. [0082] Divers types d'émetteurs IR peuvent être utilisés, tels que des émetteurs IR au carbone ou des émetteurs IR à ondes courtes (disponibles auprès d'Heraerus). Des informations données à titre d'exemples supplémentaires concernant des émetteurs IR au carbone ou des émetteurs IR à ondes courtes sont résumés dans le Tableau 1 ci-après. Tableau 1 : Informations données à titre d'exemples concernant les émetteurs IR au carbone ou à ondes courtes Lampe IR Longueur d'onde de pic Nombre de Puissance de lampes module (kW) Carbone 2,0 microns 2 -bitube 4,6 Onde courte 1,2-1,4 microns 3 -bitube 4,5 [0083] Les SOF autoportants peuvent être obtenus lorsqu'un substrat à faible adhérence approprié est utilisé pour supporter le dépôt de la couche humide. [0084] Facultativement, un SOF autoportant ou un SOF supporté par un substrat flexible peut être transformé en un rouleau. [0085] Une bande de SOF peut être fabriquée à partir d'un SOF unique, d'un SOF multi-couches ou d'une feuille de SOF découpée à partir d'une bande. Le ou les SOF peuvent être façonnés en des formes, telles qu'une bande en réunissant avec superposition les régions d'extrémité marginale opposées de la feuille de SOF. Des techniques de réunion typique comprennent le soudage (comprenant le soudage par ultrasons), le collage, la fixation par ruban adhésif, la thermofusion sous pression et similaires. Des structures représentatives d'un élément d'imagerie électrophotographique (par exemple, un photorécepteur) sont représentées sur les Figures 2-4. Ces éléments d'imagerie comportent une couche anti-gondolage 1, un substrat de support 2, un plan de masse électriquement conducteur 3, une couche de blocage de charges 4, une couche adhésive 5, une couche de génération de charges 6, une couche de transport de charges 7, une couche de recouvrement 8 et une bande de mise à la masse 9. Sur la Figure 4, la couche d'imagerie 10 (contenant à la fois une matière de génération de charges et une matière de transport de charges) prend la place des couche de génération de charges 6 et couche de transport de charges 7 séparées. [0086] Comme on peut le voir sur les Figures, dans la fabrication d'un photorécepteur, une matière générant des charges (CGM), une matière de transport de charges (CTM) peuvent être déposées sur la surface de substrat soit dans une configuration de type stratifié où la CGM et la CTM sont dans différentes couches (par exemple, Figures 2 et 3) soit dans une configuration monocouche où la CGM et la CTM sont dans la même couche (par exemple, Figure 4). Les photorécepteurs peuvent être préparés par application sur la couche électriquement conductrice de la couche de génération de charges 6 et, facultativement, d'une couche de transport de charges 7. La couche de génération de charges et, lorsqu'elle est présente, la couche de transport de charges, peuvent être appliquées dans l'un 5 outre ordre. [0087] Couche anti-gondolage [0088] Pour certaines applications, une couche anti- 10 gondolage 1 facultative, qui comprend des polymères organiques ou inorganiques, filmogènes, qui sont électriquement isolants ou légèrement semi-conducteurs, peut être prévue. La couche anti-gondolage fournit une planéité et/ou une résistance à l'abrasion. 15 [0089] La couche anti-gondolage 1 peut être formée sur le côté arrière du substrat 2, à l'opposé des couches d'imagerie. Des additifs peuvent être présents dans la couche anti-gondolage se situant dans la plage d'environ 20 0,5 à environ 40 pour cent en poids de la couche antigondolage. [0090] L'épaisseur de la couche anti-gondolage est typiquement d'environ 3 micromètres à environ 35 25 micromètres, telle que d'environ 10 micromètres à environ 20 micromètres, ou d'environ 14 micromètres. [0091] Le revêtement anti-gondolage peut être appliqué en tant que solution préparée par dissolution de la résine 30 filmogène et de l'agent promoteur d'adhérence dans un solvant tel que le chlorure de méthylène. L'application en revêtement de la couche de recouvrement et de la couche anti-gondolage peut être accomplie simultanément par revêtement en bande continue sur un photorécepteur multicouches comprenant une couche de transport de charges, une couche de génération de charges, une couche adhésive, une couche de blocage, un plan de masse et un substrat. Le revêtement de film humide est ensuite séché pour produire la couche anti-gondolage 1. [0092] Le substrat de support [0093] Comme indiqué ci-dessus, les photorécepteurs sont préparés en se procurant d'abord un substrat 2, à savoir, un support. Le substrat peut être opaque ou sensiblement transparent et peut comprendre n'importe quelle matière ou matières appropriées supplémentaires ayant des propriétés mécaniques requises données. [0094] Le substrat peut comprendre une couche de matière électriquement non conductrice ou une couche de matière électriquement conductrice, telle qu'une composition inorganique ou organique. Si une matière non conductrice est employée, il peut être nécessaire de disposer un plan de masse électriquement conducteur sur une telle matière non conductrice. Si une matière conductrice est utilisée comme substrat, une couche de plan de masse séparée peut ne 25 pas être nécessaire. [0095] Le substrat peut être flexible ou rigide et peut avoir n'importe lequel d'un nombre de configurations différentes, telles que, par exemple, une feuille, une 30 spirale, une bande flexible sans fin, une nappe, un cylindre et similaires. Le photorécepteur peut être appliqué en revêtement sur un substrat conducteur, opaque, rigide, tel qu'un tambour d'aluminium. [0096] Diverses résines peuvent être utilisées comme matières électriquement non conductrices. Le photorécepteur peut également être appliqué en revêtement 5 sur un tambour en matière plastique isolante, à la condition qu'un plan de masse conducteur ait été au préalable appliqué en revêtement sur sa surface. Un tambour en matière plastique conductrice peut être utilisé, ainsi que le tambour métallique conducteur fait d'une 10 matière telle que l'aluminium. [0097] L'épaisseur du substrat est d'environ 65 micromètres à environ 150 micromètres, telle que d'environ 75 micromètres à environ 125 micromètres pour une 15 flexibilité optimale et une contrainte de flexion de surface induite minimale lorsqu'il est enroulé autour de rouleaux de faible diamètre, par exemple, des rouleaux de 19 mm de diamètre. Le substrat pour une bande flexible peut être d'épaisseur substantielle, par exemple, au-delà 20 de 200 micromètres, ou d'une épaisseur minimale, par exemple, inférieure à 50 micromètres, à la condition qu'il n'y ait pas d'effets défavorables sur le dispositif photoconducteur final. Si un tambour est utilisé, l'épaisseur devrait être suffisante pour fournir la 25 rigidité nécessaire. Celle-ci est habituellement d'environ 1-6 mm [0098] Le plan de masse électriquement conducteur 30 [0099] Les photorécepteurs préparés comprennent un substrat qui est soit électriquement conducteur soit électriquement non conducteur. Lorsqu'un substrat non conducteur est employé, un plan de masse électriquement conducteur 3 doit être employé, et le plan de masse agit en tant que couche conductrice. Lorsqu'un substrat conducteur est employé, le substrat peut agir en tant que couche conductrice, bien qu'un plan de masse conducteur puisse également être disposé. [00100] Si un plan de masse électriquement conducteur est utilisé, il est positionné sur le substrat. Des matières appropriées pour le plan de masse électriquement conducteur comprennent, par exemple, l'aliminium, le zirconium, le niobium, le tantale, la vanadium, le hafnium, le titane, le nickel, l'acier inoxydable, le chrome, le tungstène, le molybdène, le cuivre et similaires et leurs mélanges et alliages. [00101] Pour un dispositif d'imagerie photosensible flexible, l'épaisseur de la couche conductrice peut être entre environ 20 angstroms et environ 750 angstroms, par exemple d'environ 50 angstroms à environ 200 angstroms. La couche de blocage de charges [00102] Après dépôt de toute couche de plan de masse électriquement conducteur, une couche de blocage de charges 4 peut être appliquée à celle-ci. Des couches de blocage d'électrons pour des photorécepteurs chargés positivement permettent à des trous à partir de la surface d'imagerie du photorécepteur de migrer vers la couche conductrice. Pour des photorécepteurs chargés négativement, n'importe quelle couche de blocage de trous appropriée capable de former une barrière pour empêcher une injection de trous de la couche conductrice à la couche photoconductrice opposée peut être utilisée. [00103] Si une couche de blocage est employé, elle peut être positionnée sur la couche électriquement conductrice. La couche de blocage 4 peut comprendre des polymères 5 connus. [00104] La couche de blocage peut être continue et peut avoir une épaisseur se situant dans la plage, par exemple, d'environ 0,01 à environ 10 micromètres, telle que 10 d'environ 0,05 à environ 5 micromètres. [00105] La couche de blocage de charges est formée par dispersion de la résine liante, des particules en forme de grains, et des particules en forme d'aiguille dans le 15 solvant pour former une solution de revêtement pour la couche de blocage ; revêtement du support conducteur par la solution de revêtement et son séchage. Le solvant est choisi pour améliorer la dispersion dans le solvant et pour empêcher la solution de revêtement de subir une 20 gélification au cours du temps. De plus, le solvant azéotrope peut être utilisé pour empêcher la composition de la solution de revêtement de changer alors que le temps passe, ce par quoi une stabilité au stockage de la solution de revêtement peut être améliorée et la solution de 25 revêtement peut être reproduite. [00106] L'expression « de type n » se réfère, par exemple, à des matières qui transportent de manière prédominante des électrons. Des matières de type n 30 typiques comprennent la dibromoanthanthrone, le benzimidazole pérylène, l'oxyde de zinc, l'oxyde de titane, les composés azoïques tels que le Bleu chlorodiane et les pigments bisazoïques, les 2,4-dibromotriazines substituées, les quinones aromatiques polynucléaires, le sulfure de zinc et similaires. [00107] L'expression « de type p » se réfère, par exemple, à des matières qui transportent des trous. Des pigments organiques de type p typiques comprennent, par exemple, une phtalocyanine exempte de métaux, la titanyl phtalocyanine, la phtalocyanine de gallium, l'hydroxy gallium phtalocyanine, la chlorogallium phtalocyanine, la phtalocyanine de cuivre et similaires. [00108] La couche adhésive [00109] Une couche intermédiaire 5 entre la couche de 15 blocage et la couche de génération de charges peut, si désiré, être disposée pour favoriser l'adhérence. Un tambour d'aluminium revêtu par immersion peut être utilisé sans couche adhésive. 20 [00110] De plus, des couches adhésives peuvent être disposées, si nécessaire, entre n'importe laquelle des couches dans les photorécepteurs pour assurer une adhérence de toutes couches adjacentes. En variante, ou en plus, une matière adhésive peut être incorporée dans l'une des 25 couches respectives à coller entre elles ou dans les deux. La (ou les) couche(s) d'imagerie [00111] La couche d'imagerie se réfère à une couche ou à 30 des couches contenant une matière de génération de charges, une matière de transport de charges, ou à la fois à la matière de génération de charges et à la matière de transport de charges. [00112] Une matière de génération de charges soit de type n, soit de type p, peut être employée dans le présent photorécepteur. [00113] Dans le cas où la matière de génération de charges et la matière de transport de charges sont dans différentes couches - par exemple une couche de génération de charges et une couche de transport de charges - la couche de transport de charges peut comprendre un SOF, qui peut être un SOF composite et/ou coiffé. De plus, dans le cas où la matière de génération de charges et la matière de transport de charges sont dans la même couche, cette couche peut comprendre un SOF, qui peut être un SOF composite et/ou coiffé. [00114] Couche de génération de charges [00115] Les matières de génération de charges, 20 photoconductrices organiques, données à titre illustratif, comprennent les pigments azoïques. [00116] N'importe quelle matière liante de résine inactive appropriée peut être employée dans la couche de 25 génération de charges. [00117] La quantité de la matière de génération de charges dans la composition se situe dans une plage par exemple d'environ 0,5 % à environ 30 % en poids, sur la 30 base du poids de la composition comprenant un solvant. La quantité de particules photoconductrices (à savoir, la matière de génération de charges) dispersées dans un revêtement photoconducteur séché varie dans une certaine mesure avec les particules de pigment photoconductrices spécifiques choisies. En général, des résultats satisfaisants sont atteints avec une dimension moyenne de particule photoconductrice inférieure à environ 0,6 5 micromètre lorsque le revêtement photoconducteur est appliquée par revêtement par immersion. La dimension moyenne de particule photoconductrice peut être inférieure à environ 0,4 micromètre. La dimension de particule photoconductrice est également inférieure à l'épaisseur du 10 revêtement photoconducteur séché dans lequel elle est dispersée. [00118] Dans une couche de génération de charges, le rapport en poids de la matière de génération de charges (« 15 CGM ») au liant se situe dans une plage de 30 (CGM):70 (liant) à 70 (CGM):30 (liant). [00119] Pour des récepteurs multi-couches comprenant une couche de génération de charges (également désignée 20 présentement en tant que couche photoconductrice) et une couche de transport de charges, l'épaisseur de revêtement de la couche photoconductrice est entre environ 0,1 micromètre et environ 10 micromètres, ou 0,2 micromètre et environ 4 micromètres. Des matières de transport de 25 charges comprennent un polymère organique, une matière non polymère, ou un SOF, qui peut être un SOF composite et/ou coiffé, capable de supporter l'injection de trous photoexcités ou de transporter des électrons à partir de la matière photoconductrice et permettant le transport de ces 30 trous ou électrons à travers la couche organique pour dissiper sélectivement une charge de surface. [00120] Couche de transport de charges polymère organique [00121] Des matières de transport de charges, données à titre illustratif, comprennent par exemple une matière de transport de trous positive choisie parmi les composés 5 ayant dans la chaîne principale ou la chaîne latérale un cycle aromatique polycyclique ou un hétérocycle contenant de l'azote. Des matières typiques de transport de trous comprennent des matières donneuses d'électrons, telles que le carbazole ; le N-éthylcarbazole ; le N-isopropyl 10 carbazole ; le N-phényl carbazole ; le tétraphénylpyrène ; le 1-méthyl pyrène ; le pérylène ; le chrysène l'anthracène ; le tétraphène ; le 2-phényl naphthalène ; l'azopyrène ; le 1-éthyl pyrène ; l'acétyl pyrène ; le 2,3- benzochrysène ; le 2,4-benzopyrène ; le 1,4-bromopyrène ; 15 le poly(N-vinylcarbazole) ; le poly(vinylpyrène) ; le poly(vinyltétraphène) ; le poly(vinyltétracène) et le poly(vinylpérylène). Des matières appropriées de transport d'électrons comprennent des accepteurs d'électrons tels que la 2,4,7-trinitro-9-fluorénone ; la 2,4,5,7-tétranitro- 20 fluorénone ; le dinitroanthracène ; le dinitroacridène ; le tétracyanopyrène ; la dinitroanthraquinone ; et le butylcarbonylfluorènemalononitrile. [00122] N'importe quel liant résine inactive appropriée 25 peut être employé dans la couche de transport de charges. Les masses moléculaires peuvent varier d'environ 20 000 à environ 1 500 000. [00123] Dans une couche de transport de charges, le 30 rapport en poids de la matière de transport de charges (« CTM ») au liant se situe dans une plage de 30 (CTM) :70 (liant) à 70 (CTM):30 (liant). [00124] Généralement, l'épaisseur de la couche de transport se situe entre environ 5 micromètres et environ 100 micromètres. Le rapport de l'épaisseur de la couche de transport de charges à la couche de génération de charges est maintenu d'environ 2:1 à 200:1 ou environ 400:1. [00125] Couche de transport de charges de SOF [00126] Des SOF de transport de charges, à titre illustratif, comprennent par exemple, une matière de transport de trous positive choisie parmi les composés ayant un segment contenant un cycle aromatique polycyclique tel que les composés anthracène, pyrène, phénanthrène, coronène et similaires, ou un hétérocycle contenant de l'azote tel qu'indole, carbazole, oxazole, isoxazole, triazole, imidazole, pyrazole, oxadiazole, pyrazoline, thiadiazole, triazole et hydrazone. Des segments de SOF de transport de trous typiques comprennent des matières donneuses d'électrons, telles que le carbazole ; le N-éthyl carbazole ; le N-isopropyl carbazole ; le N-phényl carbazole ; le tétraphénylpyrène ; le 1-méthyl pyrène ; le pérylène ; le chrysène ; l'anthracène ; le tétraphène ; le 2-phényl naphtalène ; l'azopyrène ; le 1-éthyl pyrène l'acétyl pyrène , le 2,3-benzochrysène ; le 2,4- benzopyrène ; et le 1,4-bromopyrène. Des segments de SOF de transport d'électrons appropriés comprennent des accepteurs d'électrons tels que la 2,4,7-trinitro-9- fluorénone ; la 2,4,5,7-tétranitro-fluorénone le dinitroanthracène le dinitroacridène le tétracyanopyrène la dinitroanthraquinone et le butylcarbonylfluorènemalononitrile. D'autres segments de SOF de transport de trous comprennent les arylamines N,N'- diphényl-N,N'-bis(alkylphény1)-(1,1'-biphény1)-4,4'- diamine, où alkyle est choisi dans le groupe consistant en méthyle, éthyle, propyle, butyle, hexyle et similaires. [00127] Généralement, l'épaisseur de la couche de SOF de transport de charges se situe entre environ 5 micromètres et environ 100 micromètres, par exemple d'environ 10 micromètres à environ 70 micromètres ou de 10 micromètres à environ 40 micromètres. Le rapport de l'épaisseur de la couche de transport de charges à la couche de génération de 10 charges peut être maintenu d'environ 2:1 à 200:1 ou 400:1. [00128] Monocouche P/R - Polymère organique [00129] Les matières et procédures décrites présentement 15 peuvent être utilisées pour fabriquer un photorécepteur de type à couche d'imagerie unique contenant un liant, une matière de génération de charges et une matière de transport de charges. 20 [00130] Monocouche P/R - SOF [00131] Les matières et procédures décrites présentement peuvent être utilisées pour fabriquer un photorécepteur de type à couche d'imagerie unique contenant une matière de 25 génération de charges et un SOF de transport de charges. Par exemple, la teneur en matières solides dans la dispersion pour la monocouche d'imagerie peut se situer dans une plage d'environ 2 % à environ 30 % en poids, sur la base du poids de la dispersion. 30 [00132] Si la couche d'imagerie est une monocouche combinant les fonctions de la couche de génération de charges et de la couche de transport de charges, des quantités, données à titre illustratif, des composants contenus dans celle-ci sont les suivantes - matière de génération de charges (environ 2 % à environ 40 % en poids), avec une fonctionnalité ajoutée d'inclinaison de bloc de construction moléculaire de transport de charges (environ 20 % à environ 75 % en poids). [00133] La couche de recouvrement [00134] Une ou des couches de recouvrement 8 peuvent être positionnées sur la couche de génération de charges ou sur la couche de transport de charges. Cette couche peut comprendre des SOF qui sont électriquement isolants ou légèrement semi-conducteurs. [00135] Une telle couche de recouvrement protectrice comprend un mélange réactionnel de formation de SOF contenant une pluralité de blocs de construction moléculaires qui contiennent facultativement des segments de transport de charges. [00136] Des additifs peuvent être présents dans la couche de recouvrement dans la plage d'environ 0,5 à environ 40 pour cent en poids de la couche de recouvrement. Des additifs peuvent comprendre des particules organiques et inorganiques qui peuvent encore améliorer la résistance à l'usure et/ou fournir une propriété de relaxation des charges. Les particules organiques comprennent de la poudre de Téflon, du noir de carbone et des particules de graphite ; les particules inorganiques comprennent des particules d'oxydes métalliques isolants et semiconducteurs, telles que la silice, l'oxyde de zinc, l'oxyde d'étain. [00137] Les couches de recouvrement peuvent être d'environ 2 micromètres à environ 15 micromètres, par exemple d'environ 3 micromètres à environ 8 micromètres. [00138] La bande de mise à la masse [00139] La bande de mise à la masse 9 peut comprendre un liant filmogène et des particules électriquement conductrices. La cellulose peut être utilisée pour disperser les particules conductrices. N'importe quelles particules électriquement conductrices appropriées peuvent être utilisées dans la bande de mise à la masse électriquement conductrice 8. [00140] La couche de bande de mise à la masse peut avoir une épaisseur d'environ 7 micromètres à environ 42 micromètres, par exemple d'environ 14 micromètres à environ 27 micromètres. [00141] Un élément d'imagerie peut comprendre un SOF comme couche de surface (OCL ou CTL). Cet élément d'imagerie peut être un SOF fluoré qui comprend un ou plusieurs segments fluorés et des segments de N,N,N',N'- tétra-(méthylènephénylène)biphény1-4,4'-diamine et/ou de N,N,N',N'-tétraphényl-terphény1-4,4'-diamine. [00142] Un élément d'imagerie peut comprendre une couche de SOF qui peut être un SOF composite et/ou coiffé, où 30 l'épaisseur de la couche de SOF peut être de toute épaisseur désirée, par exemple jusqu'à environ 30 microns, ou entre environ 1 et environ 15 microns. La couche la plus à l'extérieur peut être une couche de recouvrement, et la couche de recouvrement comprenant le SOF peut avoir une épaisseur d'environ 1 à environ 20 microns, par exemple d'environ 2 à environ 10 microns. Un tel SOF peut comprendre un premier segment fluoré et un second segment électroactif, le rapport du premier segment fluoré au second segment électroactif étant d'environ 5:1 à environ 0,2:1, par exemple d'environ 3,5:1 à environ 0,5:1 ou par exemple d'environ 1,5:1 à environ 0,75:1. Le second segment électroactif peut être présent dans le SOF de la couche la plus à l'extérieur dans une quantité d'environ 20 à environ 80 pour cent en poids du SOF, par exemple d'environ 25 à environ 75 pour cent en poids du SOF ou d'environ 35 à environ 70 pour cent en poids du SOF. Le SOF, qui peut être un SOF composite et/ou coiffé, dans un tel élément d'imagerie, peut être une monocouche ou consister en deux ou plus de deux couches. Le SOF dans un tel élément d'imagerie ne comprend pas de composant secondaire choisi dans les groupes consistant en les antioxydants et les adsorbants d'acides. [00143] Un SOF peut être incorporé dans un photorécepteur électrophotographique, un dispositif de chargement par contact, un dispositif d'exposition, un dispositif de développement, un dispositif de transfert et/ou une unité de nettoyage. Un élément de chargement par contact peut être formé à partir d'un SOF et/ou d'un métal, d'une matière polymère conductrice ou d'une dispersion de fines particules dans une matière élastomère. [00144] De plus, une couche de recouvrement, facultativement comprenant un SOF, peut également être disposée sur une surface de l'élément de chargement par contact. Afin d'ajuster davantage la résistivité, le SOF peut être un SOF composite ou un SOF coiffé ou une combinaison de ceux-ci, et afin d'empêcher une détérioration, le SOF peut être adapté pour comprendre un anti-oxydant soit lié soit ajouté à celui-ci. [00145] La résistance de l'élément de chargement par contact peut être dans n'importe quelle plage désirée, telle que d'environ 10° à environ 1014 S2cm, ou d'environ 102 à environ 1012 S2cm. Lorsqu'une tension est appliquée à cet élément de chargement par contact, soit une tension alternative soit une tension continue peut être utilisée comme tension appliquée. De plus, une tension superposée d'une tension alternative et d'une tension continue peut être utilisée. [00146] L'élément de chargement par contact, comprenant facultativement un SOF, tel qu'un SOF composite et/ou coiffé, du dispositif de chargement par contact peut être sous la forme d'un rouleau, d'une lame, d'une bande, d'une brosse ou similaires. [00147] Des dispositifs de chargement par transfert de type par contact peuvent être employés comme dispositif de transfert. L'unité de chargement peut être un rouleau de 25 charge polarisé. [00148] Le dispositif de nettoyage peut être une lame de nettoyage, une brosse de nettoyage, un rouleau de nettoyage ou similaires. Des matières pour la lame de nettoyage 30 peuvent comprendre des SOF ou un caoutchouc uréthane, un caoutchouc néoprène ou un caoutchouc silicone. [00149] Des SOF appliqués en revêtement sur du Mylar ont été délaminés par immersion dans un bain d'eau à température ambiante. Après trempage pendant 10 minutes, le SOF s'est généralement détaché du substrat de Mylar. Ce procédé est le plus efficace avec un SOF appliqué en revêtement sur des substrats connus pour avoir une énergie de surface élevée (polaires), telle que du verre, du mica, un sel et similaires. EXEMPLES [00150] EXEMPLE 1 : [00151] (Action A) Préparation du mélange réactionnel contenant un liquide. Les ingrédients suivants ont été combinés : le bloc de construction octafluoro-1,6- hexanediol [segment = octafluoro-1,6-hexyle Fg = hydroxyle (-OH) ; (0,43 g, 1,65 mmol)], un second bloc de construction N4,N4,N4',N4'-tétrakis(4- (méthoxyméthyl)phényl)biphény1-4,4'-diamine [segment N4,N4,N4',N4'-tétra-p-tolylbiphény1-4,4'-diamine Fg = méthoxy éther (-0CH3); (0,55 g, 0,82 mmol)], un catalyseur acide introduit en tant que 0,05 g d'une solution à 20 % en poids de Nacure XP-357 pour fournir le mélange réactionnel contenant un liquide, un additif d'unisson introduit en tant que 0,04 g d'une solution à 25 % en poids de Silcean 3700 et 2,96 g de 1-méthoxy-2- propanol. Ce mélange a été secoué et chauffé à 85°C pendant 2,5 heures, puis a été filtré à travers une 30 membrane de PTFE de 0,45 micron. [00152] (Action B) Dépôt du mélange réactionnel en tant que film humide. Le mélange réactionnel a été appliqué sur le côté réfléchissant d'un substrat MYLARTM métallisé (TiZr) à l'aide d'un dispositif d'enduction avec étalement à vitesse constante équipé d'une barre « bird » ayant un intervalle de 10 mil. [00153] (Action C) Promotion du changement du film humide en un SOF sec. Le substrat de MYLARTM métallisé supportant la couche humide a été rapidement transféré dans un four ventilé de façon active, préchauffé à 155°C et laissé à chauffer pendant 40 minutes. Ces actions ont fourni un SOF ayant une épaisseur de 6-8 microns qui a pu être délaminé à d'un substrat en tant que film auto-portant unique. La couleur du SOF était ambre. [00154] EXEMPLE 2 [00155] (Action A) Préparation du mélange réactionnel contenant un liquide. Les ingrédients suivants ont été mélangés : le bloc de construction dodécafluoro-1,8- 20 octanediol [segment = dodécafluoro-1,8-octyle ; Fg = hydroxyle (-OH) ; (0,51 g, 1,41 mmol)], un second bloc de construction N4,N4,N4',N4'-tétrakis(4- (méthoxyméthyl)phényl)biphény1-4,4'-diamine [segment = N4,N4,N4',N4'-tétra-p-tolylbiphényl-4,4'-diamine ; Fg = 25 méthoxy éther (-OCH3); (0,47 g, 0,71 mmol)], un catalyseur acide introduit en tant que 0,05 g d'une solution à 20 % en poids de Nacure XP-357 pour fournir le mélange réactionnel contenant un liquide, un additif d'unisson introduit en tant que 0,04 g d'une solution à 25 % en poids de Silcean 30 3700 et 2,96 g de 1-méthoxy-2-propanol. Ce mélange a été secoué et chauffé à 85°C pendant 2,5 heures, puis a été filtré à travers une membrane de PTFE de 0,45 micron. [00156] (Action B) Dépôt du mélange réactionnel en tant que film humide. Le mélange réactionnel a été appliqué sur le côté réfléchissant d'un substrat de MYLARTM métallisé (TiZr) à l'aide d'un dispositif d'enduction avec étalement à vitesse constante, équipé d'une barre « bird » ayant un intervalle de 10 mil. [00157] (Action C) Promotion du changement du film humide en un SOF sec. Le substrat de MYLARTM métallisé supportant le film humide a été rapidement transféré dans un four ventilé de façon active, préchauffé à 155°C et laissé à chauffer pendant 40 minutes. Ces actions ont fourni un SOF ayant une épaisseur de 6-8 microns qui a pu être délaminé à partir d'un substrat en tant que film auto-portant unique. La couleur du SOF était ambre. [00158] EXEMPLE 3 [00159] (Action A) Préparation du mélange réactionnel contenant un liquide. Les ingrédients suivants ont été mélangés : le bloc de construction hexadécafluoro-1,10- décanediol [segment = hexadécafluoro-1,10-décyle , Fg = hydroxyle (-OH) ; (0,57 g, 1,23 mmol)], un second bloc de construction N4,N4,N4',N4'-tétrakis(4- (méthoxyméthyl)phényl)biphény1-4,4'-diamine [segment = N4,N4,N4',N4'-tétra-p-tolylbiphény1-4,4'-diamine Fg = méthoxy éther (-OCH3); (0,41 g, 0,62 mmol)], un catalyseur acide introduit en tant que 0,05 g d'une solution à 20 % en poids de Nacure XP-357 pour fournir le mélange réactionnel contenant un liquide, un additif d'unisson introduit en tant que 0,04 g d'une solution à 25 % en poids de Silcean 3700 et 2,96 g de 1-méthoxy-2- propanol. Le mélange a été secoué et chauffé à 85°C pendant 2,5 heures, puis a été filtré à travers une membrane de PTFE de 0,45 micron. [00160] (Action B) Dépôt du mélange réactionnel en tant que film humide. Le mélange réactionnel a été appliqué sur le côté réfléchissant d'un substrat de MYLARTM métallisé (TiZr) à l'aide d'un dispositif d'enduction avec étalement à vitesse constante, équipé d'une barre « bird » ayant un intervalle de 10 mil. [00161] (Action C) Promotion du changement du film humide en un SOF sec. Le substrat de MYLARTM métallisé supportant la couche humide a été rapidement transféré dans un four ventilé de façon active, préchauffé à 155°C et laissé à chauffer pendant 40 minutes. Ces actions ont fourni un SOF ayant une épaisseur de 6-8 micromètres qui a pu être délaminé à partir d'un substrat en tant que film auto-portant unique. La couleur du SOF était ambre. [00162] EXEMPLE 5 [00163] (Action A) Préparation du mélange réactionnel contenant un liquide. Les ingrédients suivants ont été combinés : le bloc de construction dodécafluoro-1,6- décanediol [segment = dodécafluoro-1,6-octyle , Fg = hydroxyle (-OH) ; (0,80 g, 2,21 mmol)], un second bloc de construction (4,4',4",4"'-(biphény1-4,4'- diylbis(azanetriy1))tétrakis(benzène-4,1- diy1))tétraméthanol [segment = bloc (4,4',4",4"'- (biphény1-4,4'-diylbis(azanetriy1))tétrakis(benzène-4,1- diy1))tétraméthyle ; Fg = hydroxyle (-OH); (0,67 g, 1,10 mmol)], un catalyseur acide introduit en tant que 0,08 g d'une solution à 20 % en poids de Nacure XP-357 pour fournir le mélange réactionnel contenant un liquide, un additif d'unisson introduit en tant que 0,02 g d'une solution à 25 % en poids de Silcean 3700, 6,33 g de 1- méthoxy-2-propanol et 2,11 g de cyclohexanol. Le mélange a été agité et chauffé à 85°C pendant 2,5 heures, puis a été filtré à travers une membrane de PTFE de 0,45 micron. [00164] (Action B) Dépôt du mélange réactionnel en tant que film humide. Le mélange réactionnel a été appliqué sur le côté réfléchissant d'un substrat de MYLARTM métallisé (TiZr) à l'aide d'un dispositif d'enduction avec étalement à vitesse constante, équipé d'une barre « bird » ayant un intervalle de 20 mil. [00165] (Action C) Promotion du changement du film humide en un SOF sec. Le substrat de MYLARTM métallisé supportant la couche humide a été rapidement transféré dans un four ventilé de façon active préchauffé à 155°C et laissé à chauffer pendant 40 minutes. Ces actions ont fourni un SOF ayant une épaisseur de 5-6 micromètres qui a pu être délaminé à partir d'un substrat en tant que film auto-portant unique. La couleur du SOF était ambre. [00166] EXEMPLE 6 [00167] (Action A) Préparation du mélange réactionnel contenant du liquide. Les ingrédients suivants ont été combinés : le bloc de construction dodécafluoro-1,6- octanediol [segment = dodécafluoro-1,6-octyle , Fg = hydroxyle (-OH) ; (0,64 g, 1,77 mmol)], un second bloc de construction (4,4',4",4"'-(biphény1-4,4'- diylbis(azanetriy1))tétrakis(benzène-4,1- diy1))tétraméthanol [segment = bloc (4,4',4",4"'- (biphény1-4,4'-diylbis(azanetriy1))tétrakis(benzène-4,1- diy1))tétraméthyle ; Fg = hydroxyle (-OH); (0,54 g, 0,89 mmol)], un catalyseur acide introduit en tant que 0,06 g d'une solution à 20 % en poids de Nacure XP-357 pour 5 fournir le mélange réactionnel contenant un liquide, un additif d'unisson introduit en tant que 0,05 g d'une solution à 25 % en poids de Silcean 3700, 2,10 g de 1- méthoxy-2-propanol et 0,70 g de cyclohexanol. Le mélange a été secoué et chauffé à 85°C pendant 2,5 heures, puis a été 10 filtré à travers une membrane de PTFE de 0,45 micron. [00168] (Action B) Dépôt du mélange réactionnel en tant que film humide. Le mélange réactionnel a été appliqué sur le côté réfléchissant d'un substrat de MYLARTM métallisé 15 (TiZr) à l'aide d'un dispositif d'enduction avec étalement à vitesse constante, équipé d'une barre « bird » ayant un intervalle de 20 mil. [00169] (Action C) Promotion du changement du film humide 20 en un SOF sec. Le substrat de MYLARTM métallisé supportant la couche humide a été rapidement transféré dans un four ventilé de façon active, préchauffé à 155°C et laissé à chauffer pendant 40 minutes. Ces actions ont fourni un SOF ayant une épaisseur de 6-8 micromètres qui a pu être 25 délaminé à partir d'un substrat en tant que film auto-portant unique. La couleur du SOF était ambre. [00170] Les SOF ont formé des films de qualité élevée lorsqu'ils ont été appliqués en revêtement sur ses 30 substrats d'acier inoxydable et de polyimide. Les SOF ont pu être manipulés, frottés et pliés sans aucun dommage/délaminage à partir du substrat. [00171] Le Tableau 2 fournit d'autres détails sur des SOF fluorés qui ont été préparés. Les films ont été appliqués en revêtement sur du Mylar et durcis à 155°C pendant 40 minutes. 54 Tableau 2 : Formulations de revêtement de SOF fluoré données à titre d'exemples % en poids de teneur en fluor Bloc de construction rectangulaire Me MeO OMe N4,N4,N4',N4'-tétrakis(4- (méthoxyméthyl)phényl)biphény1-4,4'- diamine Bloc de construction fluoré linéaire Solvant F F F F HO F F OH F F NMP 2,2,3,3,4,4,5,5-octafluoro-1,6- hexanediol OMe Catalyseur Nacure XP357 29 Comme ci-dessus HO F F F F F F 2,2,3,3,4,4,5,5,6,6,7,7- dodécanefluoro-1,8-octanediol F F F F F F OH NMP Nacure XP357 43 55 F F F F F F F 2,2,3,3,4,4,5,5,6,6,7,7,8,8,9,9- perfluorodécane-1,10-diol Comme ci-dessus (4,4',4",4"'-(biphény1-4,4'- diylbis(azanetriy1))tétrakis(benzène -4,1-diy1))tétraméthanol F F F F F F HO OH F F F F F F 2,2,3,3,4,4,5,5,6,6,7,7- dodécanefluoro-1,8-octanediol NMP 2/1:1- méthoxy -2- propano l/cyclo hexanol Nacure 357 XP- 47 Nacure 357 XP- 43 [00172] Des dispositifs revêtus par des couches de recouvrement de SOF fluoré (entrées 1 et 2 du Tableau 2) possèdent d'excellentes propriétés électriques (PIDC, zone B) et une succession de cycles stable à court terme (lkcycle, zone B, cycle mineur bas). [00173] Taux d'usure (dispositif d'usure de photorécepteur accéléré) . l'usure de surface de photorécepteur a été évaluée à l'aide d'une cartouche tambour/toner Xerox F469 CRU. L'usure de surface est déterminée par le changement d'épaisseur du photorécepteur après 50 000 cycles dans le F469 CRU avec une lame de nettoyage et un toner à un composant. L'épaisseur a été mesurée à l'aide d'un Permascope ECT-100 à des intervalles 15 d'un pouce à partir du bord supérieur du revêtement le long de sa longueur. Toutes les valeurs d'épaisseur enregistrées ont été mises sous forme de moyenne pour obtenir une épaisseur moyenne de la totalité du dispositif photorécepteur. Le changement d'épaisseur après 50 000 20 cycles a été mesuré en nanomètres puis divisé par le nombre de kcycles pour obtenir le taux d'usure en nanomètres par kcycle. Ce dispositif d'usure de photorécepteur accéléré atteint des taux d'usure nettement supérieurs à ceux observés dans une machine courante utilisée dans un système 25 xérographique, où des taux d'usure sont de généralement cinq à dix fois inférieurs selon le système xérographique. [00174] Des taux d'usure dans le régime d'usure ultra-faible ont été obtenus : 12 nm/kcycle, dispositif d'usure 30 Hodaka - test d'usure agressif, lesquels se traduisent en un taux d'usure de 1-2 nm/kcycle dans des machines BCR typiques. [00175] Les couches de photorécepteur à SOF fluoré, présentées dans les exemples ci-dessus sont désignées comme couches d'usure ultra-faible qui sont moins sujettes à une suppression que leurs homologues non fluorés (à savoir des couches de SOF préparées avec des alkyldiols à la place des fluoro-alkyldiols) et ont un avantage supplémentaire de réduire les interactions négatives avec la lame de nettoyage qui conduit à une défaillance du moteur d'entraînement du photorécepteur, fréquemment observée dans les systèmes de chargement BCR. Des couches de photorécepteur à SOF fluoré peuvent être appliquées en revêtement sans ajustements de procédés sur des substrats existants et ont d'excellentes caractéristiques électriques.15 REVENDICATIONS1 - Elément d'imagerie comprenant : - un substrat ; - une couche de génération de charges ; - une couche de transport de charges ; et - une couche de recouvrement facultative, la couche la plus à l'extérieur étant une surface d'imagerie qui comprend un film organique structuré (SOF) comprenant une pluralité de segments et une pluralité de coupleurs comprenant un premier segment fluoré et un second segment électroactif. 2 - Elément d'imagerie selon la revendication 1, dans lequel le premier segment fluoré et le second segment électroactif sont présents dans le SOF de la couche la plus à l'extérieur dans une quantité d'environ 90 à environ 99,5 pour cent en poids du SOF. 3 - Elément d'imagerie selon la revendication 1, dans lequel la couche la plus à l'extérieur est une couche de recouvrement, et la couche de recouvrement a une épaisseur d'environ 2 à environ 10 microns. 4 - Elément d'imagerie selon la revendication 1, dans lequel le premier segment fluoré est un segment choisi dans le groupe consistant en : .0 n = 4 à 10.30 5 - Elément d'imagerie selon la revendication 4, dans lequel le premier segment fluoré est obtenu à partir d'un bloc de construction fluoré choisi dans le groupe consistant en le 2,2,3,3,4,4,5,5-octafluoro-1,6-hexanediol, le 2,2,3,3,4,4,5,5,6,6,7,7-dodécanefluoro-1,8-octanediol, le 2,2,3,3,4,4,5,5,6,6,7,7,8,8,9,9-perfluorodécane-1,10- diol, le (2,3,5,6-tétrafluoro-4-hydroxyméthyl-phény1)- méthanol, le 2,2,3,3-tétrafluoro-1,4-butanediol, le 2,2,3,3,4,4-hexafluoro-1,5-pentanediol et le 2,2,3,3,4,4,5,5,6,6,7,7,8,8-tétradécafluoro-1,9-nonanediol. 6 - Elément d'imagerie selon la revendication 1, dans lequel le premier segment fluoré est présent dans le SOF de la couche la plus à l'extérieur dans une quantité 15 d'environ 25 à environ 75 pour cent en poids du SOF. 7 - Elément d'imagerie selon la revendication 1, dans lequel le second segment électroactif est choisi dans le groupe consistant en la N,N,N',N'-tétra-(p- 20 tolyl)biphényl-4,4'-diamine : et la N4,N4'-bis(3,4-diméthylphényl)-N4,N4'-di-p-tolyl25 [1,1'-biphényl]-4,4'-diamine : 8 - Elément d'imagerie selon la revendication 1, dans lequel le second segment électroactif est présent dans 5 le SOF de la couche la plus à l'extérieur dans une quantité d'environ 25 à environ 75 pour cent en poids du SOF. 9 - Elément d'imagerie selon la revendication 1, comprenant une couche de recouvrement, le rapport du 10 premier segment fluoré au second segment électroactif étant d'environ 3,5:1 à environ 0,5:1. 10 - Elément d'imagerie selon la revendication 1, dans lequel le SOF comprend en outre un composant 15 secondaire choisi dans le groupe consistant en les composés mélamine/formaldéhyde et les résines mélamine/formaldéhyde dans une quantité allant jusqu'à environ 5 pour cent en poids du SOF.